СПОСОБ ИЗГОТОВЛЕНИЯ ДРЕВЕСНОЙ МАССЫ, ДРЕВЕСНАЯ МАССА

1. Способ изготовления древесной массы, включающий полное отбеливание множества волокон сульфатной целлюлозы отбеливающим агентом на основе хлора и по окончании промывки взаимодействие волокон сульфатной целлюлозы в растворе при рН от 3,5 до 8,0 и при температуре от 60 до 80°С в течение от 0,5 до 6 ч по крайней мере с одним оптическим отбеливателем перед, в течение или после отбеливания отбеливателем, не содержащим хлор.
2. Способ по п.1, где после промывки указанное взаимодействие осуществляется в растворе при рН от 3,5 до 5,5.
3. Способ по п.1, где консистенция волокон в растворе составляет более чем 4%.
4. Способ по п.1, где консистенция волокон в растворе составляет от 7 до 15%.
5. Способ по п.1, где оптический отбеливатель в количестве от 1 до 15 фунтов на тонну взаимодействует с волокнами.
6. Способ по п.1, где взаимодействие происходит в точке при осуществлении способа изготовления древесной массы или изготовления бумаги до стадии облагораживания.
7. Способ по п.1, где указанное взаимодействие происходит без удерживающей добавки.
8. Способ по п.1, дополнительно включающий взаимодействие дополнительного отбеливателя с волокнами при работе напылителя.
9. Способ по п.1, дополнительно включающий взаимодействие дополнительного отбеливателя с волокнами при работе клеильного пресса.
10. Способ по п.1, где консистенция волокон в растворе составляет от 10 до 12%.
11. Способ по п.1, где множество отбеленных волокон сульфатной целлюлозы в растворе имеет ISO яркость менее чем 90 до взаимодействия множества волокон сульфатной целлюлозы в растворе по крайней мере с одним отбеливателем и ISO яркость, более или равную 90 после взаимодействия множества волокон сульфатной целлюлозы в растворе по крайней мере с одним отбеливателем.
12. Способ по п.1, где множество отбеленных волокон сульфатной целлюлозы в растворе имеет ISO яркость менее чем 90 до взаимодействия множества волокон сульфатной целлюлозы в растворе по крайней мере с одним отбеливателем и ISO яркость, более или равную 92 после взаимодействия множества волокон сульфатной целлюлозы в растворе по крайней мере с одним отбеливателем.
13. Способ по п.1, где волокна сульфатной целлюлозы получены из лиственных пород деревьев.
14. Способ по п.1, где волокна сульфатной целлюлозы получены из хвойных пород деревьев.
15. Способ по п.1, где указанное взаимодействие происходит на этапе хранения высокой плотности.
16. Способ по п.1, где указанное взаимодействие происходит на этапе облагораживания.
17. Способ по п.1, где указанное взаимодействие происходит на этапе хранения низкой плотности.
18. Способ по п.1, где указанное взаимодействие происходит до стадии смешения смесителем.
19. Способ по п.1, где указанное взаимодействие происходит до стадии машинного смешения.
20. Способ по п.1, дополнительно включающий промывку множества волокон сульфатной целлюлозы до указанного взаимодействия.
21. Древесная масса, полученная способом по п.1.
22. Древесная масса по п.21, где древесной массой является распушенная древесная масса.
23. Древесная масса по п.21, где древесной массой является древесная масса для производства бумаги.
24. Древесная масса по п.21, имеющая оптическую яркость ISO не меньше 90.
25. Древесная масса по п.21, имеющая оптическую яркость ISO не меньше 95.
26. Древесная масса по п.21, имеющая оптическую яркость ISO не меньше 98.
27. Древесная масса по п.21, имеющая белизну CIE не меньше 130.
28. Древесная масса по п.21, имеющая белизну CIE не меньше 130 и оптическую яркость ISO не меньше 90.